(57)【要約】【課題】溶接可能な成型品、特に中空製品用の改良されたポリアミド樹脂組成物を提供する。【解決手段】溶接可能な成型品用の改良されたポリアミド樹脂組成物は  （ａ）ポリアミド含有化合物を９９．９ないし３０重量％と、（ｂ）式（Ｉ）、即ちＲ−ＣＯＯ−（ＣＨ２ＣＨ２Ｏ）ｎ−ＯＣ−Ｒ（Ｒは１から４０の炭素原子を有する分岐または直鎖のアルキル基、ｎは２から２０）を有する低分子量ポリ（エチレングリコール）のエステル、または式（ＩＩ）、即ちＨＯＯＣ−Ｒ−ＣＯ−（Ｏ−Ｒ′−Ｏ−ＣＯ−Ｒ−ＣＯ）ｎ−Ｏ−Ｒ′−ＯＨ（Ｒは炭素原子が１６から４５のアルキル基でＲ′は炭素原子が２から６のアルキル基、またはＲは炭素原子が２から６のアルキル基でＲ′は炭素原子が１６から４５のアルキル基、ｎは２から５０）の長鎖アルキルポリエステルからなる群から選ばれた可塑化化合物を０．１ないし２０重量％とを含む。【選択図】なし【特許請求の範囲】
【請求項１】
（ａ）ポリアミド含有化合物を９９．９ないし３０重量％と、
（ｂ）式（Ｉ）を有する低分子量のポリ（エチレングリコール）のエステル、または式（ＩＩ）の長鎖のアルキルポリエステルからなる群から選ばれた可塑化化合物を０．１ないし２０重量％と、
（Ｉ）
Ｒ−ＣＯＯ−（ＣＨ２ＣＨ２Ｏ）ｎ−ＯＣ−Ｒ
上式で、Ｒは１から４０の炭素原子を有する分岐または直鎖のアルキル基、ｎは２から２０、
（ＩＩ）
ＨＯＯＣ−Ｒ−ＣＯ−（Ｏ−Ｒ′−Ｏ−ＣＯ−Ｒ−ＣＯ）ｎ−Ｏ−Ｒ′−ＯＨ
上式で、Ｒは炭素原子が１６から４５のアルキル基でＲ′は炭素原子が２から６のアルキル基、またはＲは炭素原子が２から６のアルキル基でＲ′は炭素原子が１６から４５のアルキル基、ｎは２から５０、
（ｃ）１つ以上の添加剤化合物から選ばれる組成物の１００％までの残りとを含むことを特徴とする改良されたポリアミド樹脂組成物。
【請求項２】
ポリアミド含有樹脂組成物の中に、式（Ｉ）を有する低分子量ポリ（エチレングリコール）のエステル、または式（ＩＩ）の長鎖のアルキルポリエステル、
（Ｉ）
Ｒ−ＣＯＯ−（ＣＨ２ＣＨ２Ｏ）ｎ−ＯＣ−Ｒ
上式で、Ｒは１から４０の炭素原子を有する分岐または直鎖のアルキル基、ｎは２から２０、
（ＩＩ）
ＨＯＯＣ−Ｒ−ＣＯ−（Ｏ−Ｒ′−Ｏ−ＣＯ−Ｒ−ＣＯ）ｎ−Ｏ−Ｒ′−ＯＨ
上式で、Ｒは炭素原子が１６から４５のアルキル基でＲ′は炭素原子が２から６のアルキル基、またはＲは炭素原子が２から６のアルキル基でＲ′は炭素原子が１６から４５のアルキル基、ｎは２から５０、
からなる群から選ばれた可塑化化合物を有効量組み込むことを含むことを特徴とするポリアミド樹脂組成物を調製するための改良された方法。
【請求項３】
成形品は、
式（Ｉ）を有する低分子量のポリ（エチレングリコール）のエステル、または式（ＩＩ）の長鎖のアルキルポリエステル、
（Ｉ）
Ｒ−ＣＯＯ−（ＣＨ２ＣＨ２Ｏ）ｎ−ＯＣ−Ｒ
上式で、Ｒは１から４０の炭素原子を有する分岐または直鎖のアルキル基、ｎは２から２０、
（ＩＩ）
ＨＯＯＣ−Ｒ−ＣＯ−（Ｏ−Ｒ′−Ｏ−ＣＯ−Ｒ−ＣＯ）ｎ−Ｏ−Ｒ′−ＯＨ
上式で、Ｒは炭素原子が１６から４５のアルキル基でＲ′は炭素原子が２から６のアルキル基、またはＲは炭素原子が２から６のアルキル基でＲ′は炭素原子が１６から４５のアルキル基、ｎは２から５０、
からなる群から選ばれた可塑化化合物を有効量含むポリアミド樹脂組成物からなることを特徴とする成形品の溶接強度を改善する方法。
【請求項４】
式（Ｉ）を有する低分子量のポリ（エチレングリコール）のエステル、または式（ＩＩ）の長鎖のアルキルポリエステル、
（Ｉ）
Ｒ−ＣＯＯ−（ＣＨ２ＣＨ２Ｏ）ｎ−ＯＣ−Ｒ
上式で、Ｒは１から４０の炭素原子を有する分岐または直鎖のアルキル基、ｎは２から２０、
（ＩＩ）
ＨＯＯＣ−Ｒ−ＣＯ−（Ｏ−Ｒ′−Ｏ−ＣＯ−Ｒ−ＣＯ）ｎ−Ｏ−Ｒ′−ＯＨ
上式で、Ｒは炭素原子が１６から４５のアルキル基でＲ′は炭素原子が２から６のアルキル基、またはＲは炭素原子が２から６のアルキル基でＲ′は炭素原子が１６から４５のアルキル基、ｎは２から５０、
からなる群から選ばれた０．１から２０重量％の可塑化化合物を含むポリアミド樹脂組成物から形成された部品を含む製品。
【請求項５】
ａ．前記ポリアミドはポリアミド６／６であり、
ｂ．前記可塑化化合物は０．５から５重量％の量存在し、末端が２−エチルヘキサン酸の低分子量ポリ（エチレングリコール）であることを特徴とする請求項４に記載の製品。
【請求項６】
ａ．前記ポリアミドはポリアミド６／６であり、
ｂ．前記可塑化化合物は０．５から５重量％の量存在し、炭素数が３６のジカルボン酸とグリコールとの反応で生成するポリエステルであることを特徴とする請求項４に記載の製品。
【請求項７】
請求項２に記載の方法によって調製されるポリアミド樹脂組成物を含むことを特徴とする成形品。
【請求項８】
請求項３に記載の方法によって調製されることを特徴とする成形品。
【発明の詳細な説明】
【技術分野】
【０００１】
本発明は０．１から２０重量％の可塑化化合物を含む改良されたポリアミド樹脂組成物および改善された強度、すなわち破裂圧を示し、前記ポリアミド樹脂組成物を含んでいる別々の部分を互いに溶接することによって製造される中空成型品に関する。
【背景技術】
【０００２】
成型品が製造できるポリアミド含有樹脂組成物を調製することは当業界では既知のことである。成型品の幾何学的形状に対する必要条件がそのような製品を１つに成型する技術的能力を超えることも、またはその成型は比較的に高価且つ遅いロストコア成型法を使用して行うことができるだけであることもしばしばある。その結果、比較的複雑な形状の製品を、最初にその製品の部品、例えば、中空製品の半分の殻を２つ成型し、第二の段階でその殻を互いに溶接して望みの製品を作ることによって製造できるようにするための代わりの製造方法が開発されてきている。
【０００３】
しかし、そのような溶接製品を利用するときに受ける力に耐えるだけの十分な強度を持った製品を製造するには、よく困難に遭遇した。代表的な例は、自動車産業用の空気の吸気マニホルドに関するものである。特に、溶接に失敗すると、溶接製品が高い内圧を受けるような用途で問題になる可能性がある。例えば、その製品が内燃機関の空気の吸気マニホルドの場合、これが起こり、エンジンが逆火を起こす可能性がある。
【０００４】
溶接の失敗による問題のほかに、解決すべきもう一つの問題は、多くの場合、最終製品の溶接強度を高めるつもりで熱可塑性樹脂組成物に化合物を加えると、代わりに成型品のなにか他の重要な性質の低下を引き起こすかもしれないということである。
【０００５】
驚くべきことに、溶接可能な成型品に使用されるポリアミド樹脂組成物中に可塑化化合物をある特定の重量パーセントで含ませると、他の性質への影響を最低限に抑えて、強度がかなり高くなる（下記に明らかにされるように）ということが分かってきた。
【発明の開示】
【発明が解決しようとする課題】
【０００６】
本発明は、溶接可能な成型品、特に中空製品用の改良されたポリアミド樹脂組成物を提供することである。
【課題を解決するための手段】
【０００７】
本発明の樹脂組成物は、
（ａ）ポリアミド含有化合物を９９．９ないし３０重量％と、
（ｂ）下記の式（Ｉ）を有する低分子量のポリ（エチレングリコール）のエステル、または式（ＩＩ）の長鎖のアルキルポリエステルからなる群から選ばれた可塑化化合物を０．１ないし２０重量％と、
（Ｉ）
Ｒ−ＣＯＯ−（ＣＨ２ＣＨ２Ｏ）ｎ−ＯＣ−Ｒ
上式で、Ｒは１から４０の炭素原子を有する分岐または直鎖のアルキル基、ｎは２から２０、
（ＩＩ）
ＨＯＯＣ−Ｒ−ＣＯ−（Ｏ−Ｒ′−Ｏ−ＣＯ−Ｒ−ＣＯ）ｎ−Ｏ−Ｒ′−ＯＨ
上式で、Ｒは炭素原子が１６から４５のアルキル基でＲ′は炭素原子が２から６のアルキル基、またはＲは炭素原子が２から６のアルキル基でＲ′は炭素原子が１６から４５のアルキル基、ｎは２から５０、
（ｃ）１つ以上の添加剤化合物から選ばれる組成物の１００％までの残りとを含むことを特徴とするものである。
【０００８】
別の見方によれば、本発明は、溶接可能な成型品用のポリアミド含有樹脂組成物の改良品であり、その改良品は前記ポリアミド含有樹脂組成物の中に、下記の式（Ｉ）を有する低分子量ポリ（エチレングリコール）のエステル、または式（ＩＩ）の長鎖のアルキルポリエステルからなる群から選ばれた可塑化化合物を有効量組み込むことを含んでいる。
【０００９】
（Ｉ）
Ｒ−ＣＯＯ−（ＣＨ２ＣＨ２Ｏ）ｎ−ＯＣ−Ｒ
上式で、Ｒは１から４０の炭素原子を有する分岐または直鎖のアルキル基、ｎは２から２０、
（ＩＩ）
ＨＯＯＣ−Ｒ−ＣＯ−（Ｏ−Ｒ′−Ｏ−ＣＯ−Ｒ−ＣＯ）ｎ−Ｏ−Ｒ′−ＯＨ
上式で、Ｒは炭素原子が１６から４５のアルキル基でＲ′は炭素原子が２から６のアルキル基、またはＲは炭素原子が２から６のアルキル基でＲ′は炭素原子が１６から４５のアルキル基、ｎは２から５０。
【００１０】
また別の見方によれば、本発明は成形した製品の溶接強度を改善する方法である。そしてその場合、その製品は中空で、互いに溶接された別々の部分で形成されており、その部分は、本質的に、下記の式（Ｉ）を有する低分子量のポリ（エチレングリコール）のエステル、または式（ＩＩ）の長鎖のアルキルポリエステルからなる群から選ばれた可塑化化合物を有効量含むポリアミド樹脂組成物から成っている。
【００１１】
（Ｉ）
Ｒ−ＣＯＯ−（ＣＨ２ＣＨ２Ｏ）ｎ−ＯＣ−Ｒ
上式で、Ｒは１から４０の炭素原子を有する分岐または直鎖のアルキル基、ｎは２から２０、
（ＩＩ）
ＨＯＯＣ−Ｒ−ＣＯ−（Ｏ−Ｒ′−Ｏ−ＣＯ−Ｒ−ＣＯ）ｎ−Ｏ−Ｒ′−ＯＨ
上式で、Ｒは炭素原子が１６から４５のアルキル基でＲ′は炭素原子が２から６のアルキル基、またはＲは炭素原子が２から６のアルキル基でＲ′は炭素原子が１６から４５のアルキル基、ｎは２から５０。
【００１２】
また別の見方によれば、本発明は本質的にポリアミド樹脂からなる中空製品であり、その製品は互いに溶接された２つ以上の別々の成形部分から成っている。その中で、そのポリアミド樹脂は、下記の式（Ｉ）を有する低分子量のポリ（エチレングリコール）のエステル、または式（ＩＩ）の長鎖のアルキルポリエステルからなる群から選ばれた可塑化化合物を０．１から２０重量％含んでいる。
【００１３】
（Ｉ）
Ｒ−ＣＯＯ−（ＣＨ２ＣＨ２Ｏ）ｎ−ＯＣ−Ｒ
上式で、Ｒは１から４０の炭素原子を有する分岐または直鎖のアルキル基、ｎは２から２０、
（ＩＩ）
ＨＯＯＣ−Ｒ−ＣＯ−（Ｏ−Ｒ′−Ｏ−ＣＯ−Ｒ−ＣＯ）ｎ−Ｏ−Ｒ′−ＯＨ
上式で、Ｒは炭素原子が１６から４５のアルキル基でＲ′は炭素原子が２から６のアルキル基、またはＲは炭素原子が２から６のアルキル基でＲ′は炭素原子が１６から４５のアルキル基、ｎは２から５０。
【００１４】
本発明の好ましい実施例では、成型品は内燃機関用の空気の吸気マニホルドであり、そのポリアミド樹脂組成物はポリアミド６／６であり、そしてその可塑化化合物は０．５から５重量％の量存在し、末端が２−エチルヘキサン酸である低分子量ポリ（エチレングリコール）、すなわちｎ＝９のエステル、または炭素数が３６のジカルボン酸とグリコールの反応で生成したポリエステルである。
【００１５】
性質を改善するためにポリアミドに可塑剤を添加することは当業界では昔から知られている。可塑剤はポリアミドのガラス転位温度（Ｔｇ）を下げる材料である。もしもＴｇをその係数が測定される温度より下まで下げると、そのときその係数はかなり低下する。水はポリアミドには効果的な可塑剤であるが、水分の調節を避けるためにまたは大きな可塑化効果を与えるために、製造中に有機可塑剤の分子を加えることもできる。可塑剤は一般に、５％程度以上添加され、柔軟性をかなり増加させる。この柔軟性が増加（その材料を変形させるのに必要なエネルギーの減少）する結果、製品の強度（その材料を破断点まで変形させるのに必要なエネルギー）は減少する。
【００１６】
一般に、成型された熱可塑性製品の強度は「引張強さ」のような１つの方法で測定される。すなわち、それは適切に成型された試験片に、それが破壊する、またはたわむまでに加えることのできる最大の比エネルギーの測定である。
【００１７】
可塑剤を含んで柔軟性が増加したポリアミド組成物にとって、引張強さは上記の理由で低下するだろうということが予想される。
【００１８】
この予想される挙動が、強度、特に成型された熱可塑性中空物の破裂圧、を測定する他の方法にマイナスの影響を及ぼすことは最も可能性が高いであろう。
【００１９】
破裂圧は、ある製品の部分を熱可塑性樹脂を使って成型し、それからその部分、通常は２個、を互いに溶接して、空気の取り入れ、または吸い込みマニホルドの形などの閉じられた中空製品を形成することによって測定される。その結果としての製品は密閉され、溶接部が破損するまで加圧され、その破損圧がバールで記録される。その試験が溶接された熱可塑性製品の材料選択の基準として自動車産業に受け入れられており、内燃機関の逆火中に発生するような突然のおよび激しい内圧を受けた時の空気の吸気マニホルドなどの溶接された自動車部品の材料の「性能」を示すことを目的としている。この試験は部品に対する引張り応力に関係するものになり、破損するまで増加し、引張強さと同様に変化すると予想されるだろう。
【００２０】
驚くべきことには、現在は、本発明によるポリアミド含有組成物で成型され溶接された中空製品の破裂圧は、その樹脂組成物に比較的少量であっても可塑化化合物が存在すると、かなり高くなることが分かってきている。
【００２１】
そのような組成物の予想外の挙動は上記の問題に技術的解決を提供し、複雑な形状をした溶接された製品の挙動に厳しい必要条件が負わされる環境の中で、熱可塑性樹脂の使用をかなり増加させるかもしれない。
【００２２】
そのポリアミド含有化合物は、ポリアミド、アミドおよび／または他のモノマーのコポリマー、異なるポリアミドの混合物、ポリアミドと他の熱可塑性ポリマーの混合物および／または上記コポリマーとあるポリアミドの混合物および／または他の熱可塑性ポリマーを含んでいるか或いは含んでいない各種コポリマーの混合物を含むことができる。
【００２３】
好ましくは、そのポリアミド含有化合物は、ポリアミド６、６／６、４／６、半芳香族または芳香族ポリアミド、そのようなポリアミドを含んでいるコポリマー、およびそのようなポリアミド含有混合物からなる群から選ばれる。
【００２４】
本発明の特に好ましい実施例では、ポリアミドはポリアミド６／６である。何故ならば、比較的少量の可塑剤を添加すると、熱可塑性樹脂組成物は破裂圧として測定される強度がかなり高くなるからである。ポリアミド６／６は、温度に対するおよび化学的な安定性などの特性のバランスがよいために、自動車の空気の吸気マニホルドなどの用途に使用するのに特に有利である。
【００２５】
可塑剤および強化材繊維（特にガラス繊維）の両方を含む成型した組成物の非常に優れた溶接強度は、他の点ではその材料の性質に殆ど変化を与えない比較的少量の可塑化化合物が存在したとたんに、そのようなかなりの増加が達成できるということからみていよいよ驚くべきことである。そのような場合、引張強さならびに伸張性（破断伸び）などの他の固有の特性は、破裂圧の増加に比べて殆ど変化しない。
【００２６】
本発明の可塑化化合物は、下記の式（Ｉ）を有する低分子量のポリ（エチレングリコール）のエステル、または式（ＩＩ）の長鎖のアルキルポリエステルからなる群から選ばれる。
【００２７】
（Ｉ）
Ｒ−ＣＯＯ−（ＣＨ２ＣＨ２Ｏ）ｎ−ＯＣ−Ｒ
上式で、Ｒは１から４０の炭素原子を有する分岐または直鎖のアルキル基、ｎは２から２０、
（ＩＩ）
ＨＯＯＣ−Ｒ−ＣＯ−（Ｏ−Ｒ′−Ｏ−ＣＯ−Ｒ−ＣＯ）ｎ−Ｏ−Ｒ′−ＯＨ
上式で、Ｒは炭素原子が１６から４５のアルキル基でＲ′は炭素原子が２から６のアルキル基、またはＲは炭素原子が２から６のアルキル基でＲ′は炭素原子が１６から４５のアルキル基、ｎは２から５０。
【００２８】
可塑化化合物の特に好ましい種類には、末端が２−エチルヘキサン酸である低分子量ポリ（エチレングリコール）、すなわち、そこではｎ＝９である、および長鎖のアルキルポリエステル、特に炭素数が３６のジカルボン酸とグリコールの反応で生成したポリエステルが含まれる。
【００２９】
さらに本発明は、溶接可能な成型された製品用のポリアミド含有樹脂組成物、特にポリアミド６／６組成物の改良品に関係している。その中で、その改良は前記ポリアミド含有樹脂組成物の中に、下記の式（Ｉ）を有する低分子量のポリ（エチレングリコール）のエステル、または式（ＩＩ）の長鎖のアルキルポリエステルからなる群から選ばれる可塑化化合物を有効量混ぜることを含んでいる。
【００３０】
（Ｉ）
Ｒ−ＣＯＯ−（ＣＨ２ＣＨ２Ｏ）ｎ−ＯＣ−Ｒ
上式で、Ｒは１から４０の炭素原子を有する分岐または直鎖のアルキル基、ｎは２から２０、
（ＩＩ）
ＨＯＯＣ−Ｒ−ＣＯ−（Ｏ−Ｒ′−Ｏ−ＣＯ−Ｒ−ＣＯ）ｎ−Ｏ−Ｒ′−ＯＨ
上式で、Ｒは炭素原子が１６から４５のアルキル基でＲ′は炭素原子が２から６のアルキル基、またはＲは炭素原子が２から６のアルキル基でＲ′は炭素原子が１６から４５のアルキル基、ｎは２から５０。
【００３１】
また別の見方によれば、本発明は成形した製品の溶接強度を改善する方法である。そしてその場合、その製品は中空で、互いに溶接された別々の部分で形成されており、その部分は、本質的に、下記の式（Ｉ）を有する低分子量のポリ（エチレングリコール）のエステル、または式（ＩＩ）の長鎖のアルキルポリエステルからなる群から選ばれた可塑化化合物を有効量含むポリアミド樹脂組成物から成っている。
【００３２】
（Ｉ）
Ｒ−ＣＯＯ−（ＣＨ２ＣＨ２Ｏ）ｎ−ＯＣ−Ｒ
上式で、Ｒは１から４０の炭素原子を有する分岐または直鎖のアルキル基、ｎは２から２０、
（ＩＩ）
ＨＯＯＣ−Ｒ−ＣＯ−（Ｏ−Ｒ′−Ｏ−ＣＯ−Ｒ−ＣＯ）ｎ−Ｏ−Ｒ′−ＯＨ
上式で、Ｒは炭素原子が１６から４５のアルキル基でＲ′は炭素原子が２から６のアルキル基、またはＲは炭素原子が２から６のアルキル基でＲ′は炭素原子が１６から４５のアルキル基、ｎは２から５０。
【００３３】
また別の見方によれば、本発明は本質的にポリアミド樹脂からなる中空製品であり、その製品は互いに溶接された２つ以上の別々の成形部分から成っている。その中で、そのポリアミド樹脂は、下記の式（Ｉ）を有する低分子量のポリ（エチレングリコール）のエステル、または式（ＩＩ）の長鎖のアルキルポリエステルからなる群から選ばれた可塑化化合物を０．１から２０重量％含んでいる。
【００３４】
（Ｉ）
Ｒ−ＣＯＯ−（ＣＨ２ＣＨ２Ｏ）ｎ−ＯＣ−Ｒ
上式で、Ｒは１から４０の炭素原子を有する分岐または直鎖のアルキル基、ｎは２から２０、
（ＩＩ）
ＨＯＯＣ−Ｒ−ＣＯ−（Ｏ−Ｒ′−Ｏ−ＣＯ−Ｒ−ＣＯ）ｎ−Ｏ−Ｒ′−ＯＨ
上式で、Ｒは炭素原子が１６から４５のアルキル基でＲ′は炭素原子が２から６のアルキル基、またはＲは炭素原子が２から６のアルキル基でＲ′は炭素原子が１６から４５のアルキル基、ｎは２から５０。
【００３５】
本発明の好ましい実施例では、成型品は内燃機関用の空気の吸気マニホルドであり、そのポリアミド樹脂組成物はポリアミド６／６であり、そしてその可塑化化合物は０．５から５重量％の量存在し、末端が２−エチルヘキサン酸である低分子量ポリ（エチレングリコール）、すなわち、その場合ｎ＝９であり、その化合物はPlasthall（登録商標）809（C. P. Hall）およびUniplex（登録商標）809（Unitex）として市販されている。その可塑化化合物はまた、炭素数が３６のジカルボン酸とグリコールの反応で生成したポリエステルであってもよい。その一例は、Priplast（登録商標）3155（Unichema International）として市販されている。本発明のポリアミド含有組成物から製造可能な他の成型品には、自動車部品、電気および電子部品、航空宇宙用部品、スポーツおよびレジャー製品の応用例、家庭用および技術的装置の応用例、および建築業の応用例が含まれる。
【００３６】
好ましくは、本発明によるポリアミド樹脂組成物は本質的に、
（ａ）ポリアミド６／６を９９．５ないし６０重量％、
（ｂ）末端が２−エチルヘキサン酸である低分子量ポリ（エチレングリコール）、この場合ｎ＝９、および炭素数が３６のジカルボン酸とグリコールの反応で生成するポリエステルから選ばれた可塑化化合物を０．５ないし１０重量％、および任意に、
（ｃ）強化用化合物を２０ないし４０重量％、および
（ｄ）１つ以上の添加剤化合物を１ないし３０重量％含むことから成っている。
【００３７】
最も好ましくは、その可塑化化合物は、特に、その組成物がポリアミド含有化合物の少なくとも主成分としてポリアミド６／６を含む場合には、０．５ないし５重量％の量で組成物に存在することである。
【００３８】
その樹脂中の可塑化化合物の量が０．５重量％未満だと、多くの例では、そのような樹脂を使用して成型し溶接した製品の強度は、量がもっと少なくなると強度（破裂圧として測定される）は高くなるけれど、技術的に満足できるものとはならない。
【００３９】
可塑化化合物の量が５重量％を超えると、特に、溶接された熱可塑性成型部分の特性の正確なバランスが特に重要な空気の吸気マニホルドなどの技術的要求の厳しい用途では、その熱可塑性樹脂組成物の特性に望ましくない変化をもたらす可能性がある。
【００４０】
本発明による熱可塑性樹脂組成物には、例えば、鉱物（タルク、ケイ灰石、カオリンなど）および繊維などさまざまな種類の強化用化合物を使用することができる。その寸法および化学的組成の両方については、広範囲の繊維が使用できる。
【００４１】
適切な繊維の寸法は、樹脂を使う用途の種類に強く左右される。しかし、多くの用途では、成型する樹脂における平均縦横比（長さと直径の比）が５から１００の間で直径が１から２０ミクロンの間の繊維が適当である。
【００４２】
適当な繊維の種類には、炭素繊維、鉱物繊維、ポリマー繊維およびガラス繊維などの、天然繊維および人造繊維の両方が含まれる。適当なポリマー繊維はポリアラミド繊維である。
【００４３】
強度が高い溶接製品用に特に好ましい繊維はガラス繊維である。その繊維を、樹脂組成物への密着性を改善するために、例えば、シラン化合物で被覆してもよい。
【００４４】
本明細書で上記したように本発明による好ましい熱可塑性樹脂組成物の（ｄ）項に属する添加剤化合物は、その樹脂組成物の別の用途用に調整された各種の化合物から選択される１つ以上の任意の化合物であってもよい。
【００４５】
一般に、添加剤化合物には、難燃剤、耐衝撃性改良剤、顔料、潤滑剤、酸化防止剤および紫外線ほかの安定剤を含めることができる。
【００４６】
本明細書に記述した種類の可塑化したポリアミド樹脂から作られた成型品用には、熱板溶接、インダクタンス（emaweld）溶接、抵抗（テープ溶接）溶接、回転溶接、角度溶接、超音波溶接および振動溶接などのさまざまな溶接技術がある。これらの全ての溶接技術はそれぞれ長所（および短所）を持っているが、振動溶接技術を使うと本発明による可塑化ポリアミド樹脂組成物で作られた複雑な形状の成型部分を非常に効果的に溶接できることが分かってきた。
【００４７】
従って、本発明はまた、本明細書で先に記述したような熱可塑性樹脂組成物から成型された少なくとも２つの部分を含む振動溶接された製品に関する。
【００４８】
本発明を以下の実施例によって説明する。
【実施例１】
【００４９】
熱可塑性樹脂組成物Ａ（本発明による）は、ポリアミド６／６を６６．９６重量％、可塑化化合物（末端が２−エチルヘキサン酸である低分子量ポリ（エチレングリコール）、この場合ｎ＝９）を２．０重量％、平均長さが３ｍｍで平均直径が１０ミクロンのガラス繊維を３０重量％、安定剤を０．５４重量％およびマスターバッチを含んでいる黒の着色剤を２．０重量％含んでいる。
【００５０】
熱可塑性樹脂組成物Ｂ（比較例で本発明にはよらない）は、組成物Ａにある同種のポリアミド６／６を６８．９６重量％、可塑剤はゼロ、同種のガラス繊維を３０重量％、安定剤を０．５４重量％およびマスターバッチを含んでいる黒の着色剤を２．０重量％含んでいる。
【００５１】
熱可塑性樹脂組成物ＡおよびＢの両方をある等しいテストボックスの２つの部分に成型し、続いてその部分を振動溶接によって互いに接合した。
【００５２】
結線を挿入する穴をあけ、そして圧力測定装置に接続されているポンプを使って油で加圧することによってそのテストボックスに内圧をかけた。その組立品が破裂した圧力を記録した。
【００５３】
ボックスを成型後乾燥状態で溶接して、破裂試験前に１日放置して平衡化した。
次の表は試験結果を表示している。
【表１】
2006089760.tif 000002
【００５４】
表に示されているように、破裂圧試験の標準偏差は、本発明による実験１と比較実験２の間の破裂圧の強さの実際の差よりもかなり低い。
【００５５】
その上、この実験の結果は、本発明による溶接製品、特に内燃機関用の空気の吸気マニホルドに突然圧力の増加が発生する可能性のある応用例について実際的見地からみて、「引張強さ」も「破断伸び」もどちらも強度がかなり増加していることを適切に表してはいないことを示している。
【実施例２】
【００５６】
組成物Ｃ（本発明による）の可塑剤が、炭素数が３６のジカルボン酸とグリコールの反応で生成したポリエステル２％である以外は、実施例１と同じ配合物。
【表２】
2006089760.tif 000003
【実施例３】
【００５７】
同種の可塑剤を低含量で使用している、実施例１と類似の配合物を使う。そして、その中で組成物ＤおよびＥは本発明による。
【表３】
2006089760.tif 000004
【実施例４】
【００５８】
組成物Ｆ（本発明による）は、ポリアミド６／６とポリアミド６（８５：１５の重量比）のコポリマーを５３．２１重量％、ポリアミド６を１５．０重量％、可塑化化合物（末端が２−エチルヘキサン酸である低分子量ポリ（エチレングリコール）、この場合ｎ＝９）を２．０重量％、上記と同じ種類のガラス繊維を３０重量％、マスターバッチを含む黒の着色剤を１．２５％および安定剤を０．５４％含んでいる。
【００５９】
組成物Ｇ（比較例で本発明にはよらない）は、Ｆと同じコポリマーを５１．２１重量％、同種のポリアミド６を１５．０重量％、可塑剤ゼロ、同種のガラス繊維を３０重量％、マスターバッチを含む黒の着色剤を１．２５％および安定剤を０．５４％含んでいる。
【表４】
2006089760.tif 000005
【実施例５】
【００６０】
組成物Ｈ（本発明による）は、ポリアミド６／６を９５．４６重量％、可塑化化合物（末端が２−エチルヘキサン酸である低分子量ポリ（エチレングリコール）、この場合ｎ＝９）を２．０重量％、安定剤を０．５４重量％およびマスターバッチを含む黒の着色剤を２．０重量％含んでいる。
【００６１】
組成物Ｉ（比較例で本発明にはよらない）は、同種のポリアミド６／６を９７．４６重量％、可塑剤ゼロ、安定剤を０．５４％およびマスターバッチを含む黒の着色剤を２．０％含んでいる。
【００６２】
組成物ＨおよびＩはガラス繊維などの強化用化合物を含んでいない。
【表５】
2006089760.tif 000006
【００６３】
実施例１ないし４では破断伸びが表示されているのに、この実施例では降伏伸びが表示されていることに注意すること。強化した材料については通常前者が使われるが、ＨおよびＩなどの強化されていない樹脂組成物の特性については普通後者を引用する。
【手続補正書】
【提出日】平成18年1月17日(2006.1.17)
【手続補正１】
【補正対象書類名】特許請求の範囲
【補正対象項目名】全文
【補正方法】変更
【補正の内容】
【特許請求の範囲】
【請求項１】
（ａ）ポリアミド含有化合物を９９．９ないし３０重量％と、
（ｂ）下記式（ＩＩ）の長鎖のアルキルポリエステルからなる群から選ばれた可塑化化合物を０．１ないし２０重量％と、
（ＩＩ）
ＨＯＯＣ−Ｒ−ＣＯ−（Ｏ−Ｒ′−Ｏ−ＣＯ−Ｒ−ＣＯ）ｎ−Ｏ−Ｒ′−ＯＨ
（式中、Ｒは炭素原子が１６から４５のアルキル基でＲ′は炭素原子が２から６のアルキル基、またはＲは炭素原子が２から６のアルキル基でＲ′は炭素原子が１６から４５のアルキル基、ｎは２から５０である）、
（ｃ）１つ以上の添加剤化合物から選ばれる組成物の１００％までの残りと
を含むことを特徴とする改良されたポリアミド樹脂組成物。
【請求項２】
前記ポリアミド含有樹脂組成物の中に、下記式（ＩＩ）の長鎖のアルキルポリエステル
（ＩＩ）
ＨＯＯＣ−Ｒ−ＣＯ−（Ｏ−Ｒ′−Ｏ−ＣＯ−Ｒ−ＣＯ）ｎ−Ｏ−Ｒ′−ＯＨ
（式中、Ｒは炭素原子が１６から４５のアルキル基でＲ′は炭素原子が２から６のアルキル基、またはＲは炭素原子が２から６のアルキル基でＲ′は炭素原子が１６から４５のアルキル基、ｎは２から５０である）
からなる群から選ばれた可塑化化合物を有効量組み込むことを含むことを特徴とするポリアミド樹脂組成物を調製するための改良された方法。
【請求項３】
成形品は、
下記式（ＩＩ）の長鎖のアルキルポリエステル
（ＩＩ）
ＨＯＯＣ−Ｒ−ＣＯ−（Ｏ−Ｒ′−Ｏ−ＣＯ−Ｒ−ＣＯ）ｎ−Ｏ−Ｒ′−ＯＨ
（式中、Ｒは炭素原子が１６から４５のアルキル基でＲ′は炭素原子が２から６のアルキル基、またはＲは炭素原子が２から６のアルキル基でＲ′は炭素原子が１６から４５のアルキル基、ｎは２から５０である）
からなる群から選ばれた可塑化化合物を有効量含むポリアミド樹脂組成物からなることを特徴とする成形品の溶接強度を改善する方法。
【請求項４】
下記式（ＩＩ）の長鎖のアルキルポリエステル
（ＩＩ）
ＨＯＯＣ−Ｒ−ＣＯ−（Ｏ−Ｒ′−Ｏ−ＣＯ−Ｒ−ＣＯ）ｎ−Ｏ−Ｒ′−ＯＨ
（式中、Ｒは炭素原子が１６から４５のアルキル基でＲ′は炭素原子が２から６のアルキル基、またはＲは炭素原子が２から６のアルキル基でＲ′は炭素原子が１６から４５のアルキル基、ｎは２から５０である）
からなる群から選ばれた０．１から２０重量％の可塑化化合物を含むポリアミド樹脂組成物から形成された部品を含むことを特徴とする製品。
【請求項５】
ａ．前記ポリアミドはポリアミド６／６であり、
ｂ．前記可塑化化合物は０．５から５重量％の量存在し、末端が２−エチルヘキサン酸の低分子量ポリ（エチレングリコール）であることを特徴とする請求項４に記載の製品。
【請求項６】
ａ．前記ポリアミドはポリアミド６／６であり、
ｂ．前記可塑化化合物は０．５から５重量％の量存在し、炭素数が３６のジカルボン酸とグリコールとの反応で生成するポリエステルであることを特徴とする請求項４に記載の製品。
【請求項７】
請求項２に記載の方法によって調製されるポリアミド樹脂組成物を含むことを特徴とする成形品。
【請求項８】
請求項３に記載の方法によって調製されることを特徴とする成形品。
【請求項９】
（ａ）ポリアミド含有化合物を９９．９ないし３０重量％と、
（ｂ）下記式（Ｉ）を有する低分子量のポリ（エチレングリコール）のエステルと、
（Ｉ）
Ｒ−ＣＯＯ−（ＣＨ２ＣＨ２Ｏ）ｎ−ＯＣ−Ｒ
（式中、Ｒは１から４０の炭素原子を有する分岐または直鎖のアルキル基、ｎは２から２０である）
（ｃ）１つ以上の添加剤化合物から選ばれる組成物の１００％までの残りとを含むことを特徴とする改良されたポリアミド樹脂組成物。
【請求項１０】
前記ポリアミド含有樹脂組成物の中に、下記式（Ｉ）を有する低分子量ポリ（エチレングリコール）のエステル
（Ｉ）
Ｒ−ＣＯＯ−（ＣＨ２ＣＨ２Ｏ）ｎ−ＯＣ−Ｒ
（式中、Ｒは１から４０の炭素原子を有する分岐または直鎖のアルキル基、ｎは２から２０である）
からなる群から選ばれた可塑化化合物を有効量組み込むことを含むことを特徴とするポリアミド樹脂組成物を調製するための改良された方法。
【請求項１１】
成形品は、
下記式（Ｉ）を有する低分子量のポリ（エチレングリコール）のエステル
（Ｉ）
Ｒ−ＣＯＯ−（ＣＨ２ＣＨ２Ｏ）ｎ−ＯＣ−Ｒ
（式中、Ｒは１から４０の炭素原子を有する分岐または直鎖のアルキル基、ｎは２から２０である）
からなる群から選ばれた可塑化化合物を有効量含むポリアミド樹脂組成物からなることを特徴とする成形品の溶接強度を改善する方法。
【請求項１２】
下記式（Ｉ）を有する低分子量のポリ（エチレングリコール）のエステル
（Ｉ）
Ｒ−ＣＯＯ−（ＣＨ２ＣＨ２Ｏ）ｎ−ＯＣ−Ｒ
（式中、Ｒは１から４０の炭素原子を有する分岐または直鎖のアルキル基、ｎは２から２０である）
からなる群から選ばれた可塑化化合物を０．１から２０重量％の可塑化化合物を含むポリアミド樹脂組成物から形成された部品を含むことを特徴とする製品。
【請求項１３】
ａ．前記ポリアミドはポリアミド６／６であり、
ｂ．前記可塑化化合物は０．５から５重量％の量存在し、末端が２−エチルヘキサン酸の低分子量ポリ（エチレングリコール）であることを特徴とする請求項１２に記載の製品。
【請求項１４】
ａ．前記ポリアミドはポリアミド６／６であり、
ｂ．前記可塑化化合物は０．５から５重量％の量存在し、炭素数が３６のジカルボン酸とグリコールとの反応で生成するポリエステルであることを特徴とする請求項１２に記載の製品。
【請求項１５】
請求項１０に記載の方法によって調製されるポリアミド樹脂組成物を含むことを特徴とする成形品。
【請求項１６】
請求項１１に記載の方法によって調製されることを特徴とする成形品。